ОПТИЧЕСКОЕ ВОЛОКНО

1. Оптическое волокно, содержащее стеклянное волокно, содержащее сердцевину и оболочку; первичный слой смолы, находящийся в контакте со стеклянным волокном и покрывающий стеклянное волокно; и вторичный слой смолы, покрывающий первичный слой смолы,
в котором модуль Юнга первичного слоя смолы составляет 0,04 МПа или более и 1,0 МПа или менее при 23±2°С, и
в котором вторичный слой смолы состоит из отвержденного продукта смоляной композиции, содержащей основную смолу, включающую олигоуретан(мет)акрилат, мономер и инициатор фотополимеризации, и гидрофобные частицы неорганического оксида, а содержание частиц неорганического оксида составляет 1 мас.% или более и 60 мас.% или менее в расчете на общее количество смоляной композиции.
2. Оптическое волокно по п. 1, в котором частица неорганического оксида представляет собой по меньшей мере одну из группы, состоящей из диоксида кремния, диоксида циркония, оксида алюминия, оксида магния, оксида титана, оксида олова и оксида цинка.
3. Оптическое волокно по п. 1 или 2, в котором содержание частиц неорганического оксида составляет 5 мас.% или более и 60 мас.% или менее в расчете на общее количество смоляной композиции.
4. Оптическое волокно по п. 1 или 2, в котором средний размер первичных частиц неорганического оксида составляет 500 нм или менее.
5. Оптическое волокно по п. 1 или 2, в котором модуль Юнга вторичного слоя смолы составляет 1300 МПа или более и 2700 МПа или менее при 23±2°С.
6. Оптическое волокно по п. 1 или 2, в котором температура стеклования вторичного слоя смолы составляет 60°С или выше и 120°С или ниже.
7. Оптическое волокно по п. 1 или 2, в котором смоляная композиция содержит 18 мас.% или более и 50 мас.% или менее мономера в расчете на общее количество основной смолы.